СПОСОБ ПЕРЕРАБОТКИ ЧЕРНОСЛАНЦЕВЫХ РУД

1. Способ переработки черносланцевых руд, включающий измельчение, противоточное двухстадиальное выщелачивание раствором серной кислоты при нагревании, разделение образующихся после выщелачивания пульп на обеих стадиях фильтрованием, отмывку ценных растворимых веществ от осадка на второй стадии с получением укрепленного и первого промывного растворов, контрольное осветление товарного фильтрата на первой стадии для его дальнейшей переработки, отличающийся тем, что руду измельчают до крупности 0,2 мм, выщелачивание на первой стадии проводят оборотным кислым ванадийсодержащим раствором при атмосферном давлении, температуре 85-95°С до остаточного содержания свободной серной кислоты 5-15 г/л в течение 2-3 ч, а выщелачивание на второй стадии ведут при расходе серной кислоты 9-12% от количества исходного твердого под давлением 10-15 атм, температуре 140-160°С в течение 2-3 ч, при этом отфильтрованный после первой стадии кек распульповывают частью укрепленного раствора, величину которой устанавливают в пределах 35-45% от общего его количества.
2. Способ по п.1, отличающийся тем, что при фильтровании пульп на обеих стадиях используют добавки флокулянтов двух типов - неионогенного и катионного.
3. Способ по п.1, отличающийся тем, что пульпу после первой стадии выщелачивания перед фильтрованием сгущают с добавками неионогенного и катионного флокулянтов до соотношения Ж:Т=1,4-1,6:1.
4. Способ по п.1, отличающийся тем, что пульпу после второй стадии выщелачивания перед фильтрованием разбавляют первым промывным раствором до соотношения Ж:Т=1,4-1,6:1.